(57)【特許請求の範囲】
【請求項１】
酸化物層と、
該酸化物層の表面を改質した表面改質層と、
該表面改質層に保持された防汚液と、を備える防汚構造体であって、
上記表面改質層が、シランカップリング剤由来の改質層であり、
上記防汚液が、第１の防汚液と、第２の防汚液とを含み、上記第１の防汚液と上記第２の防汚液とが官能基を有さない分子構造であり、
上記第１の防汚液と、第２の防汚液とが以下の関係を満たすことを特徴とする防汚構造体。
１６≦Ｘ１≦５５０
３０≦Ｘ２≦６６
１８００≦Ｙ１≦５０００
３９００≦Ｙ２≦５０００
Ｘ１＞Ｘ２
但し、上記式中、Ｘ１は第１の防汚液の動粘度（ｃＳｔ）、Ｘ２は第２の防汚液の動粘度（ｃＳｔ）を表し、Ｙ１は第１の防汚液の平均分子量、Ｙ２は第２の防汚液の平均分子量を表す。
【請求項２】
上記酸化物層が、表面凹凸を有するものであることを特徴とする請求項１に記載の防汚構造体。
【発明の詳細な説明】
【技術分野】
【０００１】
本発明は、防汚構造体に係り、更に詳細には、防汚液の耐減耗性に優れた防汚構造体に関する。
【背景技術】
【０００２】
従来、防汚性を有する易滑性表面を有するものがある。
例えば、特許文献１の日本国特表２０１４−５０９９５９号公報には、多孔質構造を有する基質に防汚剤を固定化させ、基質表面に撥水面を形成することで異物を撥ね、異物の付着を低減することが提案されている。
そして、上記特許文献１には、基質表面の防汚剤が失われたとしても多孔質構造の毛細管ネットワークにより基質内部から防汚剤が補充され、撥水面が自己修復される旨が開示されている。
【先行技術文献】
【特許文献】
【０００３】
【特許文献１】日本国特表２０１４−５０９９５９号公報
【発明の概要】
【発明が解決しようとする課題】
【０００４】
しかしながら、特許文献１に記載のものは、防汚剤を保持する基質が多孔質構造であることによって、撥水面の自己修復を可能にするものであり、防汚性が優れる動粘度が小さな防汚剤を用いる場合や、透明性の向上等、防汚剤を保持する基質が制限を受ける場合は、高耐久な撥水面を形成することが困難である。【０００５】
本発明は、このような従来技術の有する課題に鑑みてなされたものであり、その目的とするところは、動粘度が小さく防汚性が優れる防汚液を用いた場合であっても、耐揮発性や耐流出性等、防汚液の耐減耗性を向上させて、防汚構造体の防汚性と耐久性とを同時に向上させることを目的とする。
【課題を解決するための手段】
【０００６】
本発明者は、上記目的を達成すべく鋭意検討を重ねた結果、分子量と動粘度との関係が異なる２種以上の防汚液を混合して用いることにより、上記２種以上の防汚液が互いに補完し合い、上記目的が達成できることを見出し、本発明を完成するに至った。【０００７】
即ち、本発明の防汚構造体は、酸化物層と、該酸化物層の表面を改質する表面改質層と、該表面改質層に保持された防汚液と、を備える。
そして、上記表面改質層が、シランカップリング剤由来の改質層であり、
上記防汚液が、第１の防汚液と、第２の防汚液とを含み、上記第１の防汚液と上記第２の防汚液とが官能基を有さない分子構造であり、
上記第１の防汚液と、第２の防汚液とが以下の関係を満たすことを特徴とする；
【０００８】
１６≦Ｘ１≦５５０
３０≦Ｘ２≦６６
１８００≦Ｙ１≦５０００
３９００≦Ｙ２≦５０００
Ｘ１＞Ｘ２
但し、上記式中、Ｘ１は第１の防汚液の動粘度（ｃＳｔ）、Ｘ２は第２の防汚液の動粘度（ｃＳｔ）を表し、Ｙ１は第１の防汚液の平均分子量、Ｙ２は第２の防汚液の平均分子量を表す。
【発明の効果】
【０００９】
本発明によれば、分子量と動粘度との関係が異なる２種以上の防汚液を混合して用いることとしたため、防汚液の耐揮発性や耐流出性等の耐減耗性が向上し、防汚性が優れる高耐久な防汚構造体を提供することができる。
【図面の簡単な説明】
【００１０】
【図１】本発明の防汚構造体の一例を示す概略断面図である。
【発明を実施するための形態】
【００１１】
本発明の防汚構造体について詳細に説明する。
上記防汚構造体は、酸化物層と、該酸化物層の表面を改質する表面改質層と、該表面改質層に保持された防汚液とを備え、上記表面改質層が、上記防汚液との親和性を有するものであり、上記防汚液が分子量と動粘度との関係が異なる２種以上の防汚液を含有するものである。
【００１２】
＜防汚液＞
上記防汚液は、防汚構造体の表面に平滑な撥水面を形成して、水、油、砂、埃等の異物を撥ね、上記異物の付着を低減するものである。
【００１３】
動粘度が低い防汚液は、異物の滑落性が高く防汚性に優れる防汚構造体を形成できる一方で、一般的に分子量が小さく揮発や流出等により減耗し易いものであり、防汚構造体の耐久性を低下させる。逆に、分子量が大きい防汚液は、防汚構造体の耐久性を向上できる一方で、動粘度が高くなって防汚構造体の防汚性を低下させる傾向がある。
【００１４】
したがって、防汚性の向上と耐久性の向上とはトレードオフの関係にあり、防汚性と耐久性とを両立させることは困難である。
【００１５】
本発明の防汚液は、第１の防汚液と第２の防汚液とを含有する。そして、第１の防汚液の分子量と動粘度との関係と、第２の防汚液の分子量と動粘度との関係と、が異なることで、防汚構造体の防汚性と耐久性とを同時に向上させたものである。
【００１６】
上記第１の防汚液と、第２の防汚液とが以下の関係を満たす。
【００１７】
１６≦Ｘ１≦５５０
３０≦Ｘ２≦６６
１８００≦Ｙ１≦５０００
３９００≦Ｙ２≦５０００
Ｘ１＞Ｘ２
但し、上記式中、Ｘ１は第１の防汚液の動粘度（ｃＳｔ）、Ｘ２は第２の防汚液の動粘度（ｃＳｔ）を表し、Ｙ１は第１の防汚液の平均分子量、Ｙ２は第２の防汚液の平均分子量を表す。
【００１８】
上記第１の防汚液は、動粘度に対する分子量の影響が大きいものであって、分子同士の絡み合いが大きな形状をしたものであり、大きな側鎖を多数する塊状の分子形状（以下、「側鎖型」ということがある。）を有する分子で構成される防汚液である。
【００１９】
また、上記第２の防汚液は、動粘度に対する分子量の影響が小さいものであって、分子同士の絡み合いが小さな形状をしたものであり、直鎖又は小さな側鎖を有する線状の分子形状（以下、「直鎖型」ということがある。）を有する分子で構成される防汚液である。
【００２０】
上記第１の防汚液と第２の防汚液とを混合して用いることで、熱サイクル耐久性が向上し、安定した防汚性を発現する。
【００２１】
上記第１の防汚液と第２の防汚液とを混合することで、熱サイクル耐久性が向上する理由は明らかにされているわけではないが、以下のように推測される。
【００２２】
本発明の防汚構造体の防汚液は、図１に示すように、側鎖型の防汚液が、相対的に粘性が高く表面改質剤の分子と相互作用しやすいものであるため表面改質層側に偏在し易い。  一方、直鎖型の防汚液は、分子の分岐が少なく、相対的に粘性が低く滑りがいい特性を有するものであるため、自由に動くことができ、表面側に偏在しやすいと考えられる。
【００２３】
そして、側鎖型の防汚液が、酸化物層の表面の表面改質層の分子及び直鎖型の防汚液分子に絡まって直鎖型の防汚液の流出を防止し、分子間のファンデルワールス力が大きく揮発性が低い直鎖型の防汚液分子によって、防汚構造体の表面が覆われて、側鎖型の防汚液の揮発が抑制されるものと考えられる。
【００２４】
上記第１の防汚液の平均分子量は、１５００〜１００００であることが好ましく、また上記第２の防汚液の平均分子量は、３０００〜５０００であることが好ましい。
【００２５】
表面改質層側に偏在する第１の防汚液の平均分子量が上記範囲であることで防汚性を低下させずに耐流出性を向上させることができる。
また、防汚構造体の表面側に偏在し、防汚性に大きな影響を及ぼす上記第２の防汚液の平均分子量が上記範囲であることで優れた防汚性を発現すると共に揮発による防汚液の減耗を抑制できる。
【００２６】
防汚液の平均分子量は、ゲル浸透クロマトグラフィー（ＧＰＣ）によって測定できる。
本発明においては、以下の条件で平均分子量を測定した。
【００２７】
装置名：ゲル浸透クロマトグラフ  ＧＰＣ  （機器  Ｎｏ．ＧＰＣ−２２）
カラム：ＰＬｇｅｌ  １０μｍ  ＭＩＸＥＤ−Ｂ  ＋  ＰＬｇｅｌ  ５μｍ  ＭＩＸＥＤ−Ｃ
カラム温度：２３℃
移動相：アサヒクリン  ＡＫ−２２５（旭硝子）
流量：０．５ｍｌ／ｍｉｎ
注入量：２００μｌ
スタンダード：単分散ポリメチルメタクリレート
検出器：示差屈折率検出器  ＲＩ  （東ソー製  ＲＩ−８０２０  型）
前処理：試料  ５  ｍｇ  に溶媒  ５  ｍＬ  を加え、室温で緩やかに攪拌した（溶解を視認）。
【００２８】
上記防汚液の第１の防汚液と上記第２の防汚液との体積比（第１の防汚液／第２の防汚液）は、１／２〜１００／１であり、使用する防汚液にもよるが、１／２〜２０／１であることがより好ましく、１／２〜４／１であることが更に好ましい。
上記範囲内であることで、防汚性と耐久性とを両立させることができる。
【００２９】
また、上記第１の防汚液の動粘度ｃＳｔ（２０℃）は、５〜１５００であることが好ましく、上記第２の防汚液の動粘度ｃＳｔ（２０℃）は、１０〜１００であることが好ましい。
【００３０】
防汚液の動粘度は、以下の方法で知ることができる。
まず、ゲル浸透クロマトグラフィー（ＧＰＣ）を用いて、分子量分布から異なる分子量ピークを持つ混合物かどうかを判断する。
そして、例えば、蒸発損失の差を利用して防汚液を分離する。具体的には、２００℃前後で長時間加熱して２種類の防汚液を分離する。
その後、蒸留側と残留側、それぞれの防汚液について粘度計で測定する。
【００３１】
上記動粘度は回転粘度計、キャノン−フェンスケ粘度計等によって測定できる。
本発明においては、回転式粘度計のせん断速度をトルク値が約５０％となるように設定して行った。
用いた装置名称および測定条件を以下に示す。
装置名  ：ＢＲＯＯＫＦＩＥＬＤ  ＬＶＤＶ−ＩＩ＋Ｐｒｏ  ＣＰ
測定法  ：コーン／プレート型  回転式粘度測定
スピンドル：ＣＰＡ−５２Ｚ
測定温度  ：２０℃
【００３２】
上記第１の防汚液と第２の防汚液は、動粘度が下記式（３）の関係を満たすことが好ましい。
Ｘ１＞Ｘ２・・・式（３）
但し、Ｘ１は第１の防汚液の動粘度（ｃＳｔ）を表わし、Ｘ２は第２の防汚液の動粘度（ｃＳｔ）を表わす。
【００３３】
第２の防汚液、すなわち、防汚構造体の表面を覆う直鎖型の防汚液の動粘度が小さいことで、異物の滑落性が向上し、防汚構造体の防汚性を向上できるだけでなく、防汚液全体の動粘度が低下して製造時に防汚液の含浸性が向上し、製造コストを低減することができる。
【００３４】
上記防汚液としては、含フッ素オイルを使用することができ、例えば、フルオロポリエーテルオイル、パーフルオロエーテルオイル等を挙げることができる。
【００３５】
上記式（１）を満たす含フッ素オイルとしては、例えば、ソルベイ社製のフォンブリンＹ０４、フォンブリンＹ０６、フォンブリンＹ１５、フォンブリンＹ２５、デュポン社製のクライトックス１０１〜１０５等を挙げることができる。
【００３６】
また、上記式（２）を満たす含フッ素オイルとしては、例えば、ソルベイ社製のフォンブリンＭ０３、フォンブリンＭ０７、フォンブリンＭ１５、フォンブリンＭ３０等を挙げることができる。
【００３７】
＜表面改質層＞
上記表面改質層は、後述する酸化物層の表面を改質して防汚液との親和性を高め、上記防汚液が酸化物層の表面に濡れ広がって平滑な撥水面を形成し易くすると共に、上記防汚液を保持して、流失による防汚液の減耗を防止して防汚構造体の耐久性を向上させるものである。
【００３８】
上記表面改質層を構成する表面改質剤としては、従来公知のフッ素系シランカップリング剤を挙げることができ、具体的には、パーフルオロポリエーテル含有エトキシシラン等を挙げることができる。
【００３９】
上記シランカップリング剤は、加水分解によってシラノール（Ｓｉ−ＯＨ）を生成し、該シラノールが脱水縮合してシロキサン結合を形成してシランカップリング剤自体が高分子化して上記防汚液の分子、特に第１の防汚液の分子と絡まり易くなる。
そして、酸化物層の表面の水酸基と脱水縮合して高分子化したシランカップリング剤が酸化物層の表面を改質する。
【００４０】
上記表面改質層を構成する表面改質剤の平均分子量は、１００〜３０００であることが好ましい。表面改質剤の平均分子量が上記範囲であることで耐流出性が向上する。
【００４１】
＜酸化物層＞
上記酸化物層は、  無機酸化物で形成されたものであり、表面に水酸基を有するものである。上記無機酸化物としては、セラミック、ガラス等の金属酸化物等を挙げることができる。
【００４２】
上記酸化物層は、表面に微細凹凸を有し、さらに内部に複数の細孔を有するものであることが好ましい。微細凹凸や内部に細孔を有することで、凹部や細孔内に上記防汚液を保持することができ、上記表面改質層と相俟って、防汚液の保持量が増加すると共に防汚液の耐流出性が向上して防汚構造体の耐久性を向上させることができる。
【００４３】
上記酸化物層を構成する金属酸化物としては、例えば、酸化ケイ素、水酸化酸化アルミニウム（ベーマイト）、酸化アルミニウム（アルミナ）、酸化マグネシウム、酸化チタン、酸化セリウム、酸化ニオブ、酸化ジルコニウム、酸化インジウム、酸化スズ、酸化亜鉛、酸化ハフニウムなどの単純酸化物や、アンチモン酸亜鉛、チタン酸バリウムなどの複合酸化物、さらにガラスなどを挙げることができる。これらの金属酸化物は、１種又は２種以上を混合して用いてもよい。
なかでも、酸化ケイ素、酸化アルミニウム、酸化チタン、酸化インジウム、酸化スズ、酸化ジルコニウムは、光透過性が優れるという観点から好ましい。
【実施例】
【００４４】
以下、本発明を実施例により詳細に説明するが、本発明は下記実施例に限定されるものではない。【００４５】
（酸化物層塗工液の作製）
セラミックス粒子の２０ｗｔ％分散液（ゾル）５０μＬ、メチル系アルコキシオリゴマー５０μＬ、２−プロパノール２０ｍＬを混合し、超音波洗浄機を用いて１分間撹拌して、［塗工液組成物１］を得た。【００４６】
また、アルミアルコキシド１０μＬと２−プロパノールを混合・撹拌して［塗工液組成物２］を得た。【００４７】
上記塗工液組成物１と塗工液組成物２を混合し、超音波洗浄機を用いて１分間撹拌して、［酸化物層塗工液］を得た。【００４８】
（酸化物層の作製）
ウレタン系樹脂を主成分とするクリア層にアルミナゾルをコーティングした基材に上記酸化物層塗工液をフローコート法によって塗布し、乾燥させて表面に微細凹凸を有する多孔質の酸化物層を形成した。【００４９】
（表面改質）
フッ素系溶剤（３Ｍ社製；ＮＯＶＥＣ；７１００）中に、改質剤（パーフルオロポリエーテル；フロロテクノロジー社製、フロロサーフ  ＦＧ５０２０−ＴＨ０．１）を０．１ｗｔ％含む表面改質剤を、フローコート法によって上記酸化物層に塗布し、４５℃７０％ＲＨの環境下で１時間保持して酸化物層の表面を改質した。【００５０】
（防汚構造体の作製）
下記表１に示す第１の防汚液、第２の防汚液を下記表２に示す処方で混合し、混合した防汚液を、上記表面改質層を形成した酸化物層に０．２５ｃｃ滴下し、表面をＢＥＭＣＯＴ（ＯＺＵ  Ｃｏｒｐｏｒａｔｉｏｎ）でなじませてから５分間放置して防汚液を含浸させた。
その後、ＢＥＭＣＯＴで虹ムラがなくなる程度に防汚液を拭き取り、防汚構造体を得た。
【００５１】
＜評価＞
上記防汚構造体を転落角により評価した。
転落角の測定は、自動接触計ＤＳＡ１００を用いて純水２０μＬを防汚構造体に滴下して行い、作製直後の初期の転落角と、９０℃で４時間加熱した後の転落角を測定した。
評価結果を表２に示す。【００５２】
【表１】
0006701535.tif 000002
【００５３】
表１中、１０１〜１０５は、パーフルオロエーテルオイル（デュポン社製Ｋｒｙｔｏｘ１０１〜１０５）であり、
Ｍ０３、Ｍ０７は、パーフルオロエーテルオイル（ソルベイ社製ＦｏｍｂｌｉｎＭ０３、Ｍ０７）である。【００５４】
【表２】
0006701535.tif 000003
【００５５】
表２に示す結果から、第１の防汚液と第２の防汚液との含有比（第１の防汚液／第２の防汚液）が１／２〜１００／１を満たす実施例は、第１の防汚液又は第２の防汚液を単独で用いた比較例６，７、及び２種の第２の防汚液を用いた比較例８よりも初期の転落角及び加熱後の転落角が小さく、防汚性及び耐久性が優れることが分かる。
【符号の説明】
【００５６】
１    酸化物層
２    表面改質層
３１  第１の防汚液
３２  第２の防汚液
【図１】
0006701535.tif 000004